(57)【要約】【課題】優れた堅牢性を有する特定の色材を含有するイエローインク又はマゼンタインクを用いても、堅牢性を損なうことなく、往復ムラの低減とビーディングの低減を両立することができるインクジェット用シアンインク及びかかるインクを用いたインクジェット記録方法の提供。【解決手段】イエローインクとシアンインク或いはマゼンタインクとシアンインクを用いるインクジェット記録方法において、該イエローインク及びマゼンタインクが特定の色材を含有し、且つ、３３．０ｍＮ／ｍ以上３６．０ｍＮ／ｍ以下の表面張力を有し、該シアンインクが特定のフタロシアニン化合物を含有し、有機溶剤として１，５−ペンタンジオールを含有し、且つ、３２．９ｍＮ／ｍ以上３５．４ｍＮ／ｍ以下の表面張力を有することを特徴とするインクジェット記録方法。【選択図】なし【特許請求の範囲】
【請求項１】
イエローインク及びシアンインクを用いるインクジェット記録方法において、該イエローインクが、色材として下記Ａ群に記載の化合物から選択された少なくとも１種類の化合物と、下記Ｂ群に記載の化合物から選択された少なくとも１種類の化合物とを含有し、且つ、３３．０ｍＮ／ｍ以上３６．０ｍＮ／ｍ以下の表面張力を有するインクであり、
該シアンインクが、色材として下記一般式（１）又は（２）で示されるフタロシアニン化合物を含有し、有機溶剤として１，５−ペンタンジオールを含有し、且つ、３２．９ｍＮ／ｍ以上３５．４ｍＮ／ｍ以下の表面張力を有するインクであることを特徴とするインクジェット記録方法。
Ａ群：Ｃ．Ｉ．ダイレクトイエロー  １３２及びＣ．Ｉ．ダイレクトイエロー  １７３
Ｂ群：Ｃ．Ｉ．ダイレクトイエロー  １４２、Ｃ．Ｉ．ダイレクトイエロー  ８６及び下記一般式（３）で示される化合物
2007039679.tif 000030
（上記一般式（１）中、ｌ（エル）＝０〜２、ｍ＝１〜３及びｎ＝１〜３、但し、ｌ＋ｍ＋ｎ＝３〜４であり、置換基の置換位置は、４若しくは４’位である。又、Ｍは、アルカリ金属又はアンモニウムを表し、Ｒ1及びＲ2は、それぞれ独立に、水素原子、スルホン酸基及びカルボキシル基のいずれかを表し（但し、Ｒ1及びＲ2が同時に水素原子となる場合を除く。）、Ｙは、塩素原子、ヒドロキシル基、アミノ基、モノ又はジアルキルアミノ基を表す。）
2007039679.tif 000031
（上記一般式（２）中、Ｍは、スルホン酸基の対イオンを表し、水素原子、アルカリ金属、アンモニウム或いは有機アンモニウムを表す。）
2007039679.tif 000032
（上記一般式（３）中、ｍは、それぞれ独立に１又は２を表す。Ｍ1は、水素原子、アルカリ金属、アルカリ土類金属、有機アミンのカチオン又はアンモニウムイオンを表す。）
【請求項２】
前記１，５−ペンタンジオールの含有量が、インク全質量に対して２．０質量％以上８．０質量％以下である請求項１に記載のインクジェット記録方法。
【請求項３】
前記イエローインク中の色材の含有量及びシアンインク中の色材の含有量が、いずれもインク全質量に対して１．０質量％以上１０．０質量％以下である請求項１又は２に記載のインクジェット記録方法。
【請求項４】
前記イエローインク中の色材が、Ｃ．Ｉ．ダイレクトイエロー  １３２及び前記一般式（３）で示される化合物であり、前記シアンインク中の色材が、前記一般式（１）で示されるフタロシアニン化合物である請求項１乃至３のいずれか１項に記載のインクジェット記録方法。
【請求項５】
マゼンタインク及びシアンインクを用いるインクジェット記録方法において、該マゼンタインクが、色材として下記一般式（４）で示されるアントラピリドン化合物又はその塩を含有し、且つ、３３．０ｍＮ／ｍ以上３６．０ｍＮ／ｍ以下の表面張力を有するインクであり、
該シアンインクが、色材として下記一般式（１）又は（２）で示されるフタロシアニン化合物を含有し、有機溶剤として１，５−ペンタンジオールを含有し、且つ、３２．９ｍＮ／ｍ以上３５．４ｍＮ／ｍ以下の表面張力を有するインクであることを特徴とするインクジェット記録方法。
2007039679.tif 000033
（上記一般式（１）中、ｌ（エル）＝０〜２、ｍ＝１〜３及びｎ＝１〜３、但し、ｌ＋ｍ＋ｎ＝３〜４であり、置換基の置換位置は、４若しくは４’位である。又、Ｍは、アルカリ金属又はアンモニウムを表し、Ｒ1及びＲ2は、それぞれ独立に、水素原子、スルホン酸基及びカルボキシル基のいずれかを表し（但し、Ｒ1及びＲ2が同時に水素原子となる場合を除く。）、Ｙは、塩素原子、ヒドロキシル基、アミノ基、モノ又はジアルキルアミノ基を表す。）
2007039679.tif 000034
（上記一般式（２）中、Ｍは、スルホン酸基の対イオンを表し、水素原子、アルカリ金属、アンモニウム或いは有機アンモニウムを表す。）
2007039679.tif 000035
（上記一般式（４）中、Ｒ1は、水素原子、アルキル基、ヒドロキシ低級アルキル基、シクロヘキシル基、モノ又はジアルキルアミノアルキル基及びシアノ低級アルキル基のいずれかを表し、Ｙは、塩素原子、ヒドロキシル基、アミノ基、モノ又はジアルキルアミノ基（該アルキル基の部分に、スルホン酸基、カルボキシル基及びヒドロキシル基からなる群から選択される置換基を有していてもよい）を表し、Ｒ2、Ｒ3、Ｒ4、Ｒ5及びＲ6は、それぞれ独立して、水素原子、炭素数１〜８のアルキル基及びカルボキシル基（但し、Ｒ2、Ｒ3、Ｒ4、Ｒ5及びＲ6のすべてが水素原子である場合を除く。）のいずれかを表す。）
【請求項６】
前記１，５−ペンタンジオールの含有量が、インク全質量に対して２．０質量％以上８．０質量％以下である請求項５に記載のインクジェット記録方法。
【請求項７】
前記マゼンタインク中の色材の含有量及びシアンインク中の色材の含有量が、それぞれインク全質量に対して１．０質量％以上１０．０質量％以下である請求項５又は６に記載のインクジェット記録方法。
【請求項８】
前記マゼンタインク中の色材が、前記一般式（４）で示される化合物であり、前記シアンインク中の色材が、前記一般式（１）で示されるフタロシアニン化合物である請求項５乃至７のいずれか１項に記載のインクジェット記録方法。
【請求項９】
イエローインク、マゼンタインク及びシアンインクを用いるインクジェット記録方法において、
該イエローインクが、色材として下記のＡ群に記載の化合物から選択された少なくとも１種類の化合物と、下記のＢ群に記載の化合物から選択された少なくとも１種類の化合物とを含有し、且つ、３３．０ｍＮ／ｍ以上３６．０ｍＮ／ｍ以下の表面張力を有するインクであり、
該マゼンタインクが、色材として一般式（４）で示されるアントラピリドン化合物又はその塩を含有し、且つ、３３．０ｍＮ／ｍ以上３６．０ｍＮ／ｍ以下の表面張力を有するインクであり、
該シアンインクが、色材として下記一般式（１）又は（２）で示されるフタロシアニン化合物を含有し、有機溶剤として１，５−ペンタンジオールを含有し、且つ、３２．９ｍＮ／ｍ以上３５．４ｍＮ／ｍ以下の表面張力を有するインクであることを特徴とするインクジェット記録方法。
Ａ群：Ｃ．Ｉ．ダイレクトイエロー  １３２及びＣ．Ｉ．ダイレクトイエロー  １７３
Ｂ群：Ｃ．Ｉ．ダイレクトイエロー  １４２、Ｃ．Ｉ．ダイレクトイエロー  ８６及び下記一般式（３）で示される化合物
2007039679.tif 000036
（上記一般式（１）中、ｌ（エル）＝０〜２、ｍ＝１〜３及びｎ＝１〜３、但し、ｌ＋ｍ＋ｎ＝３〜４であり、置換基の置換位置は、４若しくは４’位である。又、Ｍは、アルカリ金属又はアンモニウムを表し、Ｒ1及びＲ2は、それぞれ独立に、水素原子、スルホン酸基及びカルボキシル基のいずれかを表し（但し、Ｒ1及びＲ2が同時に水素原子となる場合を除く。）、Ｙは、塩素原子、ヒドロキシル基、アミノ基、モノ又はジアルキルアミノ基を表す。）
2007039679.tif 000037
（上記一般式（２）中、Ｍは、スルホン酸基の対イオンを表し、水素原子、アルカリ金属、アンモニウム或いは有機アンモニウムを表す。）
2007039679.tif 000038
（上記一般式（３）中、ｍは、それぞれ独立に１又は２を表す。Ｍ1は、水素原子、アルカリ金属、アルカリ土類金属、有機アミンのカチオン又はアンモニウムイオンを表す。）
2007039679.tif 000039
（上記一般式（４）中、Ｒ1は、水素原子、アルキル基、ヒドロキシ低級アルキル基、シクロヘキシル基、モノ又はジアルキルアミノアルキル基及びシアノ低級アルキル基のいずれかを表し、Ｙは、塩素原子、ヒドロキシル基、アミノ基、モノ又はジアルキルアミノ基（該アルキル基の部分に、スルホン酸基、カルボキシル基及びヒドロキシル基からなる群から選択される置換基を有していてもよい）を表し、Ｒ2、Ｒ3、Ｒ4、Ｒ5及びＲ6は、それぞれ独立して、水素原子、炭素数１〜８のアルキル基及びカルボキシル基（但し、Ｒ2、Ｒ3、Ｒ4、Ｒ5及びＲ6のすべてが水素原子である場合を除く。）のいずれかを表す。）
【請求項１０】
請求項１乃至４のいずれか１項に記載のインクジェット記録方法に用いられることを特徴とするインクジェット用シアンインク。
【請求項１１】
請求項５乃至８のいずれか１項に記載のインクジェット記録方法に用いられることを特徴とするインクジェット用シアンインク。
【請求項１２】
請求項９に記載のインクジェット記録方法に用いられることを特徴とするインクジェット用シアンインク。
【発明の詳細な説明】
【技術分野】
【０００１】
本発明は、優れた堅牢性を有するイエローインク及びマゼンタインクと共に用いられるインクジェット用シアンインク及びこれらのインクを用いたインクジェット記録方法に関する。
【背景技術】
【０００２】
インクジェット記録方法は、インク小滴を普通紙や専用光沢メディア上に飛翔させ、画像を形成する記録方法であり、低価格化の進行や記録速度の向上に伴って、近年、急速に普及が進んでいる。又、画像の高画質化が進んだことに加えて、デジタルカメラの急速な普及に伴い、銀塩写真に匹敵する写真画像の出力方法として広く一般的になっている。
【０００３】
近年、飛翔させるインク滴の極小液滴化や、多色インクの導入に伴う色域の拡大等、より高画質化が進んでおり、ビーディングの低減等、記録物に対して要求される画質のレベルも高くなってきている。又、一方で、印刷スピードについての要求もより高いものとなっている。
【０００４】
これらの要求に対して、例えば、ビーディング等を改良する技術として、２，５−ジメチル−２，５−ヘキサンジオールを含有するインクが提案されている（特許文献１参照）。又、堅牢性に優れた画像を与えるインクとして、特定構造のフタロシアニン化合物を色材として含有するインクが開示されている（特許文献２参照）。
【０００５】
【特許文献１】特開２００４−３５８５４公報
【特許文献２】特許第２９４２３１９号公報
【発明の開示】
【発明が解決しようとする課題】
【０００６】
しかしながら、本発明者らの検討の結果、色材種やインク組成等を工夫するという従来のビーディング改良手段では、十分な効果が得られない場合があった。特に、シアンインクとイエローインクとを用いて形成されるグリーンのベタ画像部、及び、シアンインクとマゼンタインクとを用いて形成されたブルーのベタ画像部では、ビーディングが目立ちやすいということがわかった。そして、近年の高画質化に対応するためには、このような２次色を形成した場合に生じるビーディングをも低減することが必要であるという認識を得るに至った。尚、ビーディングとは、ベタ画像を記録する際に隣接した液滴が記録媒体上や記録媒体中で接触することによって生じる色材の局在化に起因する画像ムラである。
【０００７】
一方、記録スピードを効率的に向上させるための方法として、１走査分の画像は１回の走査で形成し、続く逆方向の走査のときに次の１走査分の画像を形成する１パス双方向記録方法が挙げられる。この場合、例えば、往方向の走査によりグリーン画像を形成するときにシアンインクをイエローインクよりも先に付与したとすると、復方向の走査によりグリーン画像を形成するときにはシアンインクをイエローインクよりも後に付与することになる。この差に起因して生じる、往方向で形成した画像と復方向で形成した画像との色合いの差が「往復ムラ」と呼ばれている。本発明者らは、往復ムラもビーディングと同様、解決すべき重要課題であるとの認識を得た。
【０００８】
かかる課題に対し、本発明者等は鋭意検討した。その結果、インクの浸透性を、従来のカラーインクで通常使用されている超浸透領域（表面張力３０ｍＮ／ｍ程度）のインクではなく、中浸透領域（表面張力３３〜３５ｍＮ／ｍ程度）にすることで、往復ムラを低減することができるということがわかった。しかしながら、単純に浸透剤である界面活性剤等の量を調整することによって、インクの浸透性を中浸透領域にするだけでは、超浸透領域のインクを使用した場合よりもビーディングを悪化させてしまうことがあった。又、本発明者らは、優れた堅牢性を有する特定の色材を含有するインクを用いると、特にビーディングや往復ムラが顕著になりやすいことも知見した。本発明者らはこれらの新たな技術課題を解決すべく更に検討した結果、本発明に至った。
【０００９】
従って、本発明の目的は、優れた堅牢性を有する特定の色材を含有するイエローインク又はマゼンタインクを用いても、堅牢性を損なうことなく、往復ムラの低減とビーディングの低減を両立することができるインクジェット用シアンインクを提供することにある。
又、本発明の目的は、かかるインクを用いたインクジェット記録方法を提供することにある。
【課題を解決するための手段】
【００１０】
即ち、本発明は、イエローインク及びシアンインクを用いるインクジェット記録方法において、該イエローインクが、色材として下記Ａ群に記載の化合物から選択された少なくとも１種類の化合物と、下記Ｂ群に記載の化合物から選択された少なくとも１種類の化合物とを含有し、且つ、３３．０ｍＮ／ｍ以上３６．０ｍＮ／ｍ以下の表面張力を有するインクであり、該シアンインクが、色材として下記一般式（１）又は（２）で示されるフタロシアニン化合物を含有し、有機溶剤として１，５−ペンタンジオールを含有し、且つ、３２．９ｍＮ／ｍ以上３５．４ｍＮ／ｍ以下の表面張力を有するインクであることを特徴とするインクジェット記録方法である。
Ａ群：Ｃ．Ｉ．ダイレクトイエロー  １３２及びＣ．Ｉ．ダイレクトイエロー  １７３
Ｂ群：Ｃ．Ｉ．ダイレクトイエロー  １４２、Ｃ．Ｉ．ダイレクトイエロー  ８６及び下記一般式（３）で示される化合物
2007039679.tif 000002
（上記一般式（１）中、ｌ（エル）＝０〜２、ｍ＝１〜３及びｎ＝１〜３、但し、ｌ＋ｍ＋ｎ＝３〜４であり、置換基の置換位置は、４若しくは４’位である。又、Ｍは、アルカリ金属又はアンモニウムを表し、Ｒ1及びＲ2は、それぞれ独立に、水素原子、スルホン酸基及びカルボキシル基のいずれかを表し（但し、Ｒ1及びＲ2が同時に水素原子となる場合を除く。）、Ｙは、塩素原子、ヒドロキシル基、アミノ基、モノ又はジアルキルアミノ基を表す。）
2007039679.tif 000003
（上記一般式（２）中、Ｍは、スルホン酸基の対イオンを表し、水素原子、アルカリ金属、アンモニウム或いは有機アンモニウムを表す。）
2007039679.tif 000004
（上記一般式（３）中、ｍは、それぞれ独立に１又は２を表す。Ｍ1は、水素原子、アルカリ金属、アルカリ土類金属、有機アミンのカチオン又はアンモニウムイオンを表す。）
【００１１】
又、本発明は、マゼンタインク及びシアンインクを用いるインクジェット記録方法において、該マゼンタインクが、色材として下記一般式（４）で示されるアントラピリドン化合物又はその塩を含有し、且つ、３３．０ｍＮ／ｍ以上３６．０ｍＮ／ｍ以下の表面張力を有するインクであり、該シアンインクが、色材として下記一般式（１）又は（２）で示されるフタロシアニン化合物を含有し、有機溶剤として１，５−ペンタンジオールを含有し、且つ、３２．９ｍＮ／ｍ以上３５．４ｍＮ／ｍ以下の表面張力を有するインクであることを特徴とするインクジェット記録方法である。
2007039679.tif 000005
（上記一般式（１）中、ｌ（エル）＝０〜２、ｍ＝１〜３及びｎ＝１〜３、但し、ｌ＋ｍ＋ｎ＝３〜４であり、置換基の置換位置は、４若しくは４’位である。又、Ｍは、アルカリ金属又はアンモニウムを表し、Ｒ1及びＲ2は、それぞれ独立に、水素原子、スルホン酸基及びカルボキシル基のいずれかを表し（但し、Ｒ1及びＲ2が同時に水素原子となる場合を除く。）、Ｙは、塩素原子、ヒドロキシル基、アミノ基、モノ又はジアルキルアミノ基を表す。）
2007039679.tif 000006
（上記一般式（２）中、Ｍは、スルホン酸基の対イオンを表し、水素原子、アルカリ金属、アンモニウム或いは有機アンモニウムを表す。）
2007039679.tif 000007
（上記一般式（４）中、Ｒ1は、水素原子、アルキル基、ヒドロキシ低級アルキル基、シクロヘキシル基、モノ又はジアルキルアミノアルキル基及びシアノ低級アルキル基のいずれかを表し、Ｙは、塩素原子、ヒドロキシル基、アミノ基、モノ又はジアルキルアミノ基（該アルキル基の部分に、スルホン酸基、カルボキシル基及びヒドロキシル基からなる群から選択される置換基を有していてもよい）を表し、Ｒ2、Ｒ3、Ｒ4、Ｒ5及びＲ6は、それぞれ独立して、水素原子、炭素数１〜８のアルキル基及びカルボキシル基（但し、Ｒ2、Ｒ3、Ｒ4、Ｒ5及びＲ6のすべてが水素原子である場合を除く。）のいずれかを表す。）
【００１２】
又、本発明は、イエローインク、マゼンタインク及びシアンインクを用いるインクジェット記録方法において、該イエローインクが、色材として上記Ａ群に記載の化合物から選択された少なくとも１種類の化合物と、上記Ｂ群に記載の化合物から選択された少なくとも１種類の化合物とを含有し、且つ、３３．０ｍＮ／ｍ以上３６．０ｍＮ／ｍ以下の表面張力を有するインクであり、該マゼンタインクが、色材として上記一般式（４）で示されるアントラピリドン化合物又はその塩を含有し、且つ、３３．０ｍＮ／ｍ以上３６．０ｍＮ／ｍ以下の表面張力を有するインクであり、該シアンインクが、色材として上記一般式（１）又は（２）で示されるフタロシアニン化合物を含有し、有機溶剤として１，５−ペンタンジオールを含有し、且つ、３２．９ｍＮ／ｍ以上３５．４ｍＮ／ｍ以下の表面張力を有するインクであることを特徴とするインクジェット記録方法である。
【００１３】
又、本発明は、上記した各インクジェット記録方法に用いられることを特徴とするインクジェット用シアンインクである。
【発明の効果】
【００１４】
本発明によれば、優れた堅牢性を有する特定の色材を含有するイエローインク又はマゼンタインクを用いても、堅牢性を損なうことなく、往復ムラの低減とビーディングの低減を両立することができるインクジェット用シアンインクが提供される。更には、かかるインクを用いることで、画像の堅牢性の向上、往復ムラの低減及びビーディングの低減を達成することができるインクジェット記録方法が提供される。
【発明を実施するための最良の形態】
【００１５】
以下、好ましい実施の形態を挙げて、本発明を詳細に説明する。尚、本発明において使用する化合物が塩である場合、塩はインク中ではイオンに解離して存在しているが、本発明においては、便宜上、「塩を含有する」と表現する。
【００１６】
＜インクジェット用インク＞
（シアンインク用色材）
本発明の目的を達成するためにシアンインクに求められる性能のひとつは、画像形成の際に併用する特定の色材を含有するイエローインク或いはマゼンタインクと同レベルの堅牢性、特に空気中に存在するオゾンに対しての高い堅牢性を有することである。本発明者らの検討によれば、それは、下記一般式（１）及び（２）で示されるフタロシアニン化合物から選択される色材を使用することで達成される。これらの色材は、１種を単独で用いることも、２種以上を混合して用いることも可能である。本発明においては、一般式（１）で示されるフタロシアニン化合物を用いることが特に好ましい。
【００１７】
2007039679.tif 000008
（上記一般式（１）中、ｌ（エル）＝０〜２、ｍ＝１〜３及びｎ＝１〜３、但し、ｌ＋ｍ＋ｎ＝３〜４であり、置換基の置換位置は、４若しくは４’位である。又、Ｍは、アルカリ金属又はアンモニウムを表し、Ｒ1及びＲ2は、それぞれ独立に、水素原子、スルホン酸基及びカルボキシル基のいずれかを表し（但し、Ｒ1及びＲ2が同時に水素原子となる場合を除く。）、Ｙは、塩素原子、ヒドロキシル基、アミノ基、モノ又はジアルキルアミノ基を表す。）
【００１８】
2007039679.tif 000009
（上記一般式（２）中、Ｍは、スルホン酸基の対イオンを表し、水素原子、アルカリ金属、アンモニウム或いは有機アンモニウムを表す。）
【００１９】
上記した色材の含有量は、インク全質量に対し、１．０質量％以上１０．０質量％以下であることが好ましい。色材の含有量が１．０質量％未満であると、本発明の顕著な効果が不十分になることがある。一方、色材の含有量が１０．０質量％を超えるとインクの固着が生じやすくなる。本発明の効果をより十分に得るためには、色材の含有量が１．５質量％以上であることが更に好ましい。又、耐固着性等の他のインクジェット特性をより十分に得るためには、色材の含有量が６．０質量％以下であることが更に好ましい。
【００２０】
（マゼンタインク用色材）
本発明の目的を達成するためにマゼンタインクに求められる性能のひとつは、優れた堅牢性、特に空気中に存在するオゾンに対しての高い堅牢性を有することである。本発明者らの検討によれば、それは、下記一般式（４）で示されるアントラピリドン化合物又はその塩から選択される色材を使用することで達成される。この色材は、１種を単独で用いることも、２種以上を混合して用いることも可能である。
【００２１】
2007039679.tif 000010
（上記一般式（４）中、Ｒ1は、水素原子、アルキル基、ヒドロキシ低級アルキル基、シクロヘキシル基、モノ又はジアルキルアミノアルキル基及びシアノ低級アルキル基のいずれかを表し、Ｙは、塩素原子、ヒドロキシル基、アミノ基、モノ又はジアルキルアミノ基（該アルキル基の部分に、スルホン酸基、カルボキシル基及びヒドロキシル基からなる群から選択される置換基を有していてもよい）を表し、Ｒ2、Ｒ3、Ｒ4、Ｒ5及びＲ6は、それぞれ独立して、水素原子、炭素数１〜８のアルキル基及びカルボキシル基（但し、Ｒ2、Ｒ3、Ｒ4、Ｒ5及びＲ6のすべてが水素原子である場合を除く。）のいずれかを表す。）
【００２２】
上記一般式（４）で示されるアントラピリドン化合物の好ましい具体例としては、下記の例示化合物（４−１）〜（４−７）が挙げられる。これらの中では、例示化合物４−５の化合物が特に好ましい。尚、この例示化合物はいずれも遊離酸の形で表されている。
2007039679.tif 000011
2007039679.tif 000012
【００２３】
上記した色材の含有量は、インク全質量対し、１．０質量％以上１０．０質量％以下であることが好ましい。色材の含有量が１．０質量％未満であると、本発明の顕著な効果が不十分になることがある。一方、色材の含有量が１０．０質量％を超えると、インクの固着が生じやすくなる。本発明の効果をより十分に得るためには、色材の含有量が１．５質量％以上であることが更に好ましい。又、耐固着性等の他のインクジェット特性をより十分に得るためには、色材の含有量が６．０質量％以下であることが更に好ましい。
【００２４】
（イエローインク用色材）
本発明の目的を達成するためにイエローインクに求められる性能のひとつは、優れた堅牢性、特に空気中に存在するオゾンに対しての高い堅牢性を有することである。本発明者らの検討によれば、それは、下記のＡ群に記載の化合物から少なくとも１種類と、下記のＢ群に記載の化合物から少なくとも１種類とを組み合わせて用いることで達成される。各群から選ばれる色材は、１種を単独で用いることも、２種以上を混合して用いることも可能である。
【００２５】
Ａ群：Ｃ．Ｉ．ダイレクトイエロー  １３２、Ｃ．Ｉ．ダイレクトイエロー  １７３
【００２６】
Ｂ群：Ｃ．Ｉ．ダイレクトイエロー  １４２、Ｃ．Ｉ．ダイレクトイエロー  ８６、下記一般式（３）で示される化合物
【００２７】
2007039679.tif 000013
（上記一般式（３）中、ｍは、それぞれ独立に１又は２を表す。Ｍ1は、水素原子、アルカリ金属、アルカリ土類金属、有機アミンのカチオン又はアンモニウムイオンを表す。）
【００２８】
上記一般式（３）で示される化合物の好ましい具体例としては、下記表１に記載された構造が挙げられる。尚、便宜上、上記一般式（３）の両末端にある環構造をＡ環及びＢ環とし、置換位置を下記式のように定義した。下記表１に示した番号は、例示化合物Ｙ１〜Ｙ５におけるスルホン酸が置換している位置を示している。
【００２９】
2007039679.tif 000014
（上記一般式（３）中、ｍは、それぞれ独立に１又は２を表す。Ｍ1は、水素原子、アルカリ金属、アルカリ土類金属、有機アミンのカチオン又はアンモニウムイオンを表す。）
【００３０】
2007039679.tif 000015
【００３１】
本発明においては、Ａ群から選ばれる色材がＣ．Ｉ．ダイレクトイエロー  １３２で、Ｂ群から選ばれる色材が上記一般式（３）で示される化合物であることが好ましい。又、上記一般式（３）で示される化合物としては、下式に示す例示化合物Ｙ１であることが特に好ましい。
2007039679.tif 000016
【００３２】
上記した色材の含有量は、インク全質量に対し、１．０質量％以上１０．０質量％以下であることが好ましい。色材の含有量が１．０質量％未満であると、本発明の顕著な効果が不十分になることがある。一方、色材の含有量が１０．０質量％を超えると、インクの固着が生じやすくなる。本発明の効果をより十分に得るためには、色材の含有量が１．５質量％以上であることが更に好ましい。又、耐固着性等の他のインクジェット特性をより十分に得るためには、色材の含有量が６．０質量％以下であることが更に好ましい。更に、本発明においては、Ａ群から選ばれる色材とＢ群から選ばれる色材の割合（Ａ：Ｂ）が質量比で、２：１〜７：１であることが好ましい。
【００３３】
（その他の色材）
本発明においては、本発明の顕著な効果が得られる範囲で、上記色材以外の色材を用いることができる。又、本発明においては、イエローインク、マゼンタインク及びシアンインクをブラックインク、レッドインク、ブルーインク及びグリーンインク等の他の色相のインクと共に用いることもできる。混合可能な色材及び他の色相のインクが含有する色材の例を以下に挙げるが、これらに限定されるものではない。
【００３４】
Ｃ．Ｉ．ダイレクトイエロー：８、１１、１２、２７、２８、３３、３９、４４、５０、５８、８５、８６、８７、８８、８９、９８、１００、１１０、１３２、１７３等
Ｃ．Ｉ．アシッドイエロー：１、３、７、１１、１７、２３、２５、２９、３６、３８、４０、４２、４４、７６、９８、９９等
Ｃ．Ｉ．ピグメントイエロー：１、２、３、１２、１３、１４、１５、１６、１７、７３、７４、７５、８３、９３、９５、９７、９８、１１４、１２８、１３８、１８０等
【００３５】
Ｃ．Ｉ．ダイレクトレッド：２、４、９、１１、２０、２３、２４、３１、３９、４６、６２、７５、７９、８０、８３、８９、９５、１９７、２０１、２１８、２２０、２２４、２２５、２２６、２２７、２２８、２２９、２３０等
Ｃ．Ｉ．アシッドレッド：６、８、９、１３、１４、１８、２６、２７、３２、３５、４２、５１、５２、８０、８３、８７、８９、９２、１０６、１１４、１１５、１３３、１３４、１４５、１５８、１９８、２４９、２６５、２８９等
Ｃ．Ｉ．フードレッド：８７、９２、９４等
Ｃ．Ｉ．ダイレクトバイオレット：１０７等
Ｃ．Ｉ．ピグメントレッド：２、５、７、１２、４８：２、４８：４、５７：１、１１２、１２２、１２３、１６８、１８４、２０２等
【００３６】
Ｃ．Ｉ．ダイレクトブルー：１、１５、２２、２５、４１、７６、７７、８０、８６、９０、９８、１０６、１０８、１２０、１５８、１６３、１６８、１９９、２２６、３０７等
Ｃ．Ｉ．アシッドブルー：１、７、９、１５、２２、２３、２５、２９、４０、４３、５９、６２、７４、７８、８０、９０、１００、１０２、１０４、１１２、１１７、１２７、１３８、１５８、１６１、２０３、２０４、２２１、２４４等
Ｃ．Ｉ．ピグメントブルー：１、２、３、１５、１５：２、１５：３、１５：４、１６、２２、６０等
【００３７】
Ｃ．Ｉ．アシッドオレンジ：７、８、１０、１２、２４、３３、５６、６７、７４、８８、９４、１１６、１４２等
Ｃ．Ｉ．アシッドレッド：１１１、１１４、２６６、３７４等
Ｃ．Ｉ．ダイレクトオレンジ：２６、２９、３４、３９、５７、１０２、１１８等
Ｃ．Ｉ．フードオレンジ：３等
Ｃ．Ｉ．リアクティブオレンジ：１、４、５、７、１２、１３、１４、１５、１６、２０、２９、３０、８４、１０７等
Ｃ．Ｉ．ディスパースオレンジ：１、３、１１、１３、２０、２５、２９、３０、３１、３２、４７、５５、５６等
Ｃ．Ｉ．ピグメントオレンジ：４３等
Ｃ．Ｉ．ピグメントレッド：１２２、１７０、１７７、１９４、２０９、２２４等
【００３８】
Ｃ．Ｉ．アシッドグリーン：１、３、５、６、９、１２、１５、１６、１９、２１、２５、２８、８１、８４等
Ｃ．Ｉ．ダイレクトグリーン：２６、５９、６７等
Ｃ．Ｉ．フードグリーン：３等
Ｃ．Ｉ．リアクティブグリーン：５、６、１２、１９、２１等
Ｃ．Ｉ．ディスパースグリーン：６、９等
Ｃ．Ｉ．ピグメントグリーン：７、３６等
Ｃ．Ｉ．アシッドブルー：６２、８０、８３、９０、１０４、１１２、１１３、１４２、２０３、２０４、２２１、２４４等
【００３９】
Ｃ．Ｉ．リアクティブブルー：４９等
Ｃ．Ｉ．アシッドバイオレット：１７、１９、４８、４９、５４、１２９等
Ｃ．Ｉ．ダイレクトバイオレット：９、３５、４７、５１、６６、９３、９５、９９等
Ｃ．Ｉ．リアクティブバイオレット：１、２、４、５、６、８、９、２２、３４、３６等
Ｃ．Ｉ．ディスパースバイオレット：１、４、８、２３、２６、２８、３１、３３、３５、３８、４８、５６等
Ｃ．Ｉ．ピグメントブルー：１５：６等
Ｃ．Ｉ．ピグメントバイオレット：１９、２３、３７等
【００４０】
Ｃ．Ｉ．ダイレクトブラック：１７、１９、２２、３１、３２、５１、６２、７１、７４、１１２、１１３、１５４、１６８、１９５等
Ｃ．Ｉ．アシッドブラック：２、４８、５１、５２、１１０、１１５、１５６等
Ｃ．Ｉ．フードブラック：１、２等
カーボンブラック
【００４１】
（１，５−ペンタンジオール）
本発明で用いるインクジェット用シアンインクは、有機溶剤として１，５−ペンタンジオールを含有することを特徴とする。インクの浸透性を中浸透領域（表面張力３３〜３５ｍＮ／ｍ程度）にする際に、１，５−ペンタンジオールを用いて表面張力を調整すれば、従来生じていたビーディングの悪化を抑制することができる。この理由は定かではないが、色材と１，５−ペンタンジオールの構造や極性の相互作用に起因すると推測される。１，５−ペンタンジオールの含有量は、インク全質量に対して、２．０質量％以上８．０質量％以下であることが好ましい。含有量が２．０質量％未満であると、ビーディングの抑制が不十分になりやすくなる。一方、８．０質量％を超えると、表面張力の値が大きくなりやすく、往復ムラの抑制が不十分になるばかりか、ビーディングの抑制も不十分になりやすくなる。尚、本発明においては、上記インクジェット用シアンインクと共に用いるイエローインク或いはマゼンタインクも、１，５−ペンタンジオールを含んでいてもよい。
【００４２】
（水溶性有機溶剤及び添加剤）
本発明で使用するシアンインクは、特定の色材を含有し、水溶性有機溶剤として１，５−ペンタンジオールを含有し、特定の範囲の表面張力（中浸透領域）を有していれば、他の水性媒体や添加剤については、特に限定されない。本発明にかかるシアンインクと共に使用されるイエローインク及びマゼンタインクは、それぞれ、特定の色材を含有し、特定の範囲の表面張力（中浸透領域）を有していれば、他の水性媒体や添加剤については、特に限定されない。
【００４３】
従って、シアンインク、マゼンタインク及びイエローインクに用いることのできる上記した以外の化合物、例えば、水、水溶性有機溶剤及び添加剤については特に限定はない。
水溶性有機溶剤は、水溶性であれば特に制限はなく、アルコール、多価アルコール、ポリグリコール、グリコールエーテル、含窒素極性溶媒及び含硫黄極性溶媒等が挙げられる。下記に、本発明に使用することができる水溶性有機溶剤を例示するが、これらの水溶性有機溶剤に限定されるものではない。
【００４４】
メチルアルコール、エチルアルコール、ｎープロピルアルコール、イソプロピルアルコール、ｎ−ブチルアルコール、ｓｅｃ−ブチルアルコール、ｔｅｒｔ−ブチルアルコール等の炭素数１〜４のアルキルアルコール類；ジメチルホルムアミド、ジメチルアセトアミド等のアミド類；アセトン、ジアセトンアルコール等のケトン又はケトアルコール類；テトラヒドロフラン、ジオキサン等のエーテル類；ポリエチレングリコール、ポリプロピレングリコール等のポリアルキレングリコール類；エチレングリコール、プロピレングリコール、ブチレングリコール、トリエチレングリコール、１，２，６−ヘキサントリオ−ル、チオジグリコール、ヘキシレングリコール、ジエチレングリコール等のアルキレン基が２〜６個の炭素原子を含むアルキレングリコール類；ポリエチレングリコールモノメチルエーテルアセテート等の低級アルキルエーテルアセテート；エチレングリコールモノメチル（又はエチル）エーテル、ジエチレングリコールメチル（又はエチル）エーテル、トリエチレングリコールモノメチル（又はエチル）エーテル等の多価アルコールの低級アルキルエーテル類；トリメチロールプロパン、トリメチロールエタン等の多価アルコール；グリセリン、Ｎ−メチル−２−ピロリドン、２−ピロリドン、１，３−ジメチル−２−イミダゾリジノン等が挙げられる。上記のごとき水溶性有機溶剤は、単独でも或いは混合物としても使用することができる。
【００４５】
又、必要に応じて、本発明で使用する各インクは、界面活性剤、ｐＨ調整剤、防錆剤、防腐剤、防黴剤、酸化防止剤、還元防止剤、蒸発促進剤、キレート化剤及び水溶性ポリマー等、種々の添加剤を含有させてもよい。
【００４６】
（表面張力）
本発明で使用するシアンインク、イエローインク及びマゼンタインクにおいて規定している表面張力は、本発明の効果を発揮するのに重要な値である。本発明における各インクの表面張力は、本発明者らが本発明の目的を達成すべく鋭意検討した結果、中浸透領域に近いことが好ましく、又、紙への浸透スピードを考慮するとインク間での差が小さいことが好ましい、という知見に基づいて導き出された値である。即ち、共に用いられるインクとの表面張力の差が大きくなると往復ムラも悪くなる傾向にある。具体的には、イエローインクの表面張力が、３３．０ｍＮ／ｍ以上３６．０ｍＮ／ｍ以下である。又、マゼンタインクの表面張力が３３．０ｍＮ／ｍ以上３６．０ｍＮ／ｍ以下である。又、シアンインクの表面張力が３２．９ｍＮ／ｍ以上３５．４ｍＮ／ｍ以下である。本発明においては、表面張力をこの範囲にするための具体的な手段は限定されない。但し、イエローインク及びマゼンタインクは特定の色材を含有することが必須であり、シアンインクは特定の色材及び特定の有機溶剤を含有することが必須である。
【００４７】
本発明においては、インクの表面張力の測定は、自動表面張力計ＣＢＶＰ−Ｚ型（協和界面科学株式会社製）を用い、温度２５℃、湿度５０％の環境下で、白金プレートを用いたプレート法にて行う。但し、この方法と同等の方法であれば、他の方法を排除するものではない。
【００４８】
（インクジェット記録方法）
本発明のインクジェット記録方法は、インクを記録信号に応じてオリフィスから吐出させて記録媒体上に記録を行うインクジェット方式であれば、いずれの方式にも適用することができる。特に、インクに熱エネルギーを作用させて記録媒体に記録を行うインクジェット記録方法に好ましく使用できる。又、上述のように、往復ムラは、１パス双方向記録を行う際に特に顕著に生じるので、この記録方法を採用する際には本発明を適用することが非常に好ましい。
【００４９】
（インクカートリッジ）
本発明のインクジェット記録を行うのに好適なインクカートリッジの好ましい具体例を以下に示す。
【００５０】
図１は、本発明のインクジェット記録を行うのに好適なインクカートリッジである液体収納容器の概略説明図であり、断面図である。図１中、液体収納容器（インクタンク）は、上部で大気連通口１１２を介して大気に連通し、下部でインク供給口１１４に連通している。又、液体収納容器（インクタンク）は、内部に負圧発生部材を収容する負圧発生部材収納室１３４と、液体のインクを収容する実質的に密閉された液体収納室１３６とに仕切壁１３８で仕切られている。負圧発生部材収納室１３４と液体収納室１３６とは、液体収納容器（インクタンク）底部付近で仕切壁１３８に形成された連通孔１４０及び液体供給動作時に液体収納室への大気の導入を促進するための大気導入溝（大気導入路）１５０を介してのみ連通されている。負圧発生部材収納室１３４を形成する液体収納容器（インクタンク）の上壁には、内部に突出する形態で複数個のリブが一体に成形され、負圧発生部材収納室１３４に圧縮状態で収容される負圧発生部材と当接している。このリブにより、上壁と負圧発生部材の上面との間にエアバッファ室が形成されている。
【００５１】
又、インク供給口１１４を備えたインク供給筒には、負圧発生部材より毛管力が高く且つ物理的強度の強い圧接体１４６が収納されており、負圧発生部材と圧接している。本実施例の負圧発生部材収納室内には、負圧発生部材として、ポリエチレン等のオレフィン系樹脂の繊維からなる第一の負圧発生部材１３２Ｂ及び第二の負圧発生部材１３２Ａの２つの毛管力発生型負圧発生部材を収納している。１３２Ｃはこの２つの負圧発生部材の境界層であり、境界層１３２Ｃの仕切壁１３８との交差部分は、連通部を下方にした液体収納容器の使用時の姿勢において大気導入溝（大気導入路）１５０の上端部より上方に存在している。又、負圧発生部材内に収容されているインクは、インクの液面Ｌで示されるように、上記境界層１３２Ｃよりも上方まで存在している。
【００５２】
ここで、第一の負圧発生部材と第二の負圧発生部材の境界層は圧接しており、負圧発生部材の境界層近傍は他の部位と比較して圧縮率が高く、毛管力が強い状態となっている。即ち、第一の負圧発生部材の毛管力をＰ１、第二の負圧発生部材の持つ毛管力をＰ２、負圧発生部材同士の界面の持つ毛管力をＰＳとすると、Ｐ２＜Ｐ１＜ＰＳなっている。
【００５３】
図２は、本発明のインクを用いて記録を行うのに好適な、更に別のインクカートリッジである液体収納容器の概略説明図であり、断面図である。該インクカートリッジは、イエロー（Ｙ）、マゼンタ（Ｍ）、シアン（Ｃ）の３色のインクを収容する容器４１と、容器４１を覆う蓋部材４２とを有する。容器４１の内部は、３色のインクを収容するために、互いに平行に配置された２つの仕切板４１１、４１２により、容量がほぼ等しい３つの空間に仕切られる。これら３つの空間は、互いにインクタンクホルダへカラーインクタンクを装着する際のカラーインクタンクの挿入方向に沿って並んでいる。又、これら各空間に、それぞれイエローのインクを吸収して保持するインク吸収体４４Ｙ、マゼンタのインクを吸収して保持するインク吸収体４４Ｍ、及びシアンのインクを吸収して保持するインク吸収体４４Ｃが収納されている。又、負圧発生部材であるインク吸収体４４Ｙ、インク吸収体４４Ｍ、インク吸収体４４Ｃ内に収容されているインクは、インクの液面Ｌで示されるように、夫々のインク吸収体の上部まで存在している。このインクカートリッジは、更に、Ｙ、Ｍ、Ｃそれぞれの吐出口を備えたインクジェット記録ヘッドを具備していてもよい。
【実施例】
【００５４】
次に、実施例を挙げて、本発明を更に詳細に説明するが、これらは、本発明の範囲を限定するものではない。尚、特に指定のない限り、実施例、比較例のインク成分は「質量部」を意味する。又、文中「部」及び「％」とあるのは特に断りのない限り質量基準である。
【００５５】
＜色材の合成＞
（シアンインク用色材）
スルホラン、４−スルホフタル酸モノナトリウム塩、塩化アンモニウム、尿素、モリブデン酸アンモニウム、塩化銅（II）を撹拌し、メタノールで洗浄後、水を加え、水酸化ナトリウム水溶液でｐＨ１１に調整した。そして撹拌しながら塩酸水溶液を加え、そこに塩化ナトリウムを徐々に添加した。析出した結晶を濾過し、２０％塩化ナトリウム水溶液で洗浄し、続いてメタノールを加え析出した結晶を濾別し、７０％メタノール水溶液で洗浄後、乾燥して、所望の銅フタロシアニンテトラスルホン酸テトラナトリウム塩を青色結晶として得た。
【００５６】
次に、クロロスルホン酸中に、上記で得た銅フタロシアニンテトラスルホン酸テトラナトリウム塩を徐々に添加し、更に、塩化チオニルを滴下した。反応液を冷却し、析出している結晶を濾過し、所望の銅フタロシアニンテトラスルホン酸クロライドのウェットケーキを得た。これを撹拌懸濁させ、アンモニア水及び下記式（α）の化合物を加え、水、塩化ナトリウムを加えた。析出した結晶を濾過し、塩化ナトリウム水溶液で洗浄し、再度、濾過、洗浄後、乾燥し、本実施例で使用する式（Ｃ−ａ）の色材を得た。
【００５７】
2007039679.tif 000017
【００５８】
上記の式（α）で示される化合物は、下記のようにして合成した。氷水中にリパールＯＨ、塩化シアヌル、アニリン−２，５−ジスルホン酸モノナトリウム塩を投入し、水酸化ナトリウム水溶液を添加した。次に反応液に、水酸化ナトリウム水溶液を添加し、ｐＨ１０．０に調整した。この反応液に、２８％アンモニア水、エチレンジアミンを加えた。続いて、塩化ナトリウム、濃塩酸を滴下し、結晶を析出させた。析出した結晶を濾過分取し、２０％塩化ナトリウム水溶液で洗浄し、ウェットケーキを得た。得られたウェットケーキにメタノール、水を加え、濾過し、メタノールで洗浄、乾燥して、上記式（α）で示される化合物を得た。
【００５９】
2007039679.tif 000018
（ｌ＝０〜２、ｍ＝１〜３、ｎ＝１〜３、但し、ｌ＋ｍ＋ｎ＝３〜４、ｍ≧１、置換基の置換位置は、４若しくは４’位であり、ＭはＮａである。）
【００６０】
（イエローインク用色材）
ジアゾ化した４−ニトロ−４’−アミノスチルベン−２，２−ジスルホン酸と３−アミノナフタレン−１−スルホン酸とをカップリングさせ、これをトリアゾール化し、ニトロ基をアミノ基に還元してアミノスチルベン−トリアゾールを得た。得られたアミノスチルベン−トリアゾールを水に溶解し、亜硝酸ナトリウム、塩酸を滴下しジアゾ化した。これを下記式（β）の化合物の水溶液に滴下し、カップリングさせた後、塩化ナトリウムにより塩析した。この化合物を亜硝酸ナトリウム水溶液でジアゾ化し、得られた混濁液に、６−アミノナフタレン−２−スルホン酸水溶液を添加し、これをトリアゾール化したものを塩化ナトリウムで塩析することにより、本実施例で使用する式（Ｙ−ａ）の色材を得た。
【００６１】
2007039679.tif 000019
【００６２】
2007039679.tif 000020
【００６３】
（マゼンタインク用色材）
キシレン中に下記式（γ）の化合物、炭酸ナトリウム、ベンゾイル酢酸エチルエステルを反応させ、反応物を濾過、洗浄した。これをＮ，Ｎ−ジメチルホルムアミド中で、メタアミノアセトアニリド、酢酸銅、炭酸ナトリウムを順次添加し、反応物を濾過、洗浄した。更に、これを発煙硫酸中でスルホン化し、濾過、洗浄を行い、これを水酸化ナトリウム存在下、シアヌルクロライドと縮合反応を行った。この反応液中にアンスラニル酸を添加し、水酸化ナトリウム存在下、縮合反応を行った。これを濾過、洗浄し、本実施例で使用する式（Ｍ−ａ）の色材を得た。
【００６４】
2007039679.tif 000021
【００６５】
2007039679.tif 000022
【００６６】
＜インクの調製＞
（シアンインクの調製）
先に得た色材（Ｃ−ａ）を含有してなる、下記表２に示す処方の１１種類のシアンインクを調製した。その際、各成分を混合し、それぞれを０．２μｍのメンブランフィルターで加圧ろ過後、シアンインクＣ１〜Ｃ１１を得た。但し、下記組成は質量部である。
【００６７】
2007039679.tif 000023
【００６８】
（イエローインクの調製）
先に得た色材（Ｙ−ａ）を含有する、下記表３に示した処方のイエローインクＹ１を調製した。その際、各成分を混合し、その後に０．２μｍのメンブランフィルターで加圧ろ過後、イエローインクＹ１を得た。但し、下記組成は質量部である。
【００６９】
2007039679.tif 000024
【００７０】
（マゼンタインクの調製）
先に得た色材（Ｍ−ａ）を含有してなる、下記表３に示した処方のマゼンタインクＭ１を調製した。その際、各成分を混合し、その後に０．２μｍのメンブランフィルターで加圧ろ過後、マゼンタインクＭ１を得た。但し、下記組成は質量部である。
【００７１】
2007039679.tif 000025
【００７２】
＜シアンインクとイエローインクの組み合わせ＞
上記で得たシアンインクＣ２〜Ｃ１１（Ｃ４〜Ｃ９が実施例のインクに該当）とイエローインクＹ１を表５のように組み合わせた。これらのインクを用いて画像を形成して、ビーディング及び往復ムラについて、下記の方法及び基準で評価を行った。
【００７３】
2007039679.tif 000026
【００７４】
＜インクの評価＞
熱エネルギーをインクに印加して、インク滴を吐出するサーマルインクジェットプリンタ（商品名：ＰＩＸＵＳ  ４５５ｉ；キヤノン製）の改造機に、上記の各インクを充填したインクタンクを搭載した。この装置を用いて、各インクを組み合わせて以下の試験を行った。
【００７５】
［試験１：ビーディング］
シアンインク及びイエローインクをそれぞれ０〜５０％ＤＵＴＹの間の６４段階のＤＵＴＹで記録媒体に付与し、合計０〜１００％ＤＵＴＹのグリーンパッチ（シアンインク：イエローインク＝１：１）を形成した。記録方法は、６パス双方向印字とした。記録媒体としては、インクジェット用光沢メディアＰＲ１０１（キヤノン製）を用いた。実施例１〜６、比較例１〜４のインクの組み合わせを用いて形成したグリーンパッチについて、Ｙ１インクとＣ１インクを用いて上記と同様にして形成したグリーンパッチを基準にして、目視にて評価した。評価結果は下記表６に示される通りであった。表中の◎、○、△及び×の意味は以下の通りである。
【００７６】
◎：Ｙ１インクとＣ１インクを用いて得られた画像よりビーディングが低減されている。
○：Ｙ１インクとＣ１インクを用いて得られた画像と同等程度。
△：Ｙ１インクとＣ１インクを用いて得られた画像より若干ビーディングが生じている。
×：Ｙ１インクとＣ１インクを用いて得られた画像よりビーディングが顕著に生じている。
【００７７】
［試験２：往復ムラ］
シアンインク及びイエローインクをそれぞれ５０％ＤＵＴＹで記録媒体に付与し、合計１００％ＤＵＴＹとなるようなグリーンのべたパターンを形成した。記録方法は、１パス双方向印字とした。記録媒体としては、複写機・レーザ・インクジェット共用紙ＯｆｆｉｃｅＰｌａｎｎｅｒ（キヤノン製）を用いた。実施例１〜６、比較例１〜４のインクの組み合わせについて、Ｙ１インクとＣ１インクを用いて得られた画像を基準とし、往方向印字のＯＤと復方向印字のＯＤ差（往復ムラ）を評価した。評価結果は下記表６に示される通りであった。表中の◎、○、△及び×の意味は以下の通りである。
【００７８】
◎：Ｙ１インクとＣ１インクを用いて得られた画像よりＯＤ差が小さい。
○：Ｙ１インクとＣ１インクを用いて得られた画像とＯＤ差は同等程度。
△：Ｙ１インクとＣ１インクを用いて得られた画像よりＯＤ差が若干大きい。
×：Ｙ１インクとＣ１インクを用いて得られた画像よりＯＤ差が大きい。
【００７９】
2007039679.tif 000027
【００８０】
＜シアンインクとマゼンタインクの組み合わせ＞
次いで、先に得たシアンインクＣ３〜Ｃ５及びＣ７〜Ｃ１１と（Ｃ４、Ｃ５、Ｃ７〜Ｃ９が実施例のインクに該当）マゼンタインクＭ１を表７のように組み合わせた。これらのインクを用いて画像を形成して、ビーディング及び往復ムラについて、下記の方法及び基準で評価を行った。
【００８１】
2007039679.tif 000028
【００８２】
＜インクの評価＞
熱エネルギーをインクに印加して、インク滴を吐出するサーマルインクジェットプリンタ（商品名：ＰＩＸＵＳ  ４５５ｉ；キヤノン製）の改造機に、上記の各インクを充填したインクタンクを搭載した。この装置を用いて、各インクを組み合わせて以下の試験を行った。
【００８３】
［試験３：ビーディング］
シアンインク及びマゼンタインクをそれぞれ０〜５０％ＤＵＴＹの間の６４段階のＤＵＴＹで記録媒体に付与し、合計０〜１００％ＤＵＴＹのブルーパッチ（シアンインク：マゼンタインク＝１：１）を形成した。記録方法は、６パス双方向印字とした。記録媒体としては、インクジェット用光沢メディアＰＲ１０１（キヤノン製）を用いた。実施例７〜１１、比較例５〜７のインクの組み合わせを用いて形成したブルーパッチについて、Ｍ１インクとＣ１インクを用いて上記と同様にして形成したブルーパッチを基準にして、目視にて評価した。評価結果は下記表８に示される通りであった。表中の◎、○及び△の意味は以下の通りである。
【００８４】
◎：Ｍ１インクとＣ１インクを用いて得られた画像よりビーディングが低減されている。
○：Ｍ１インクとＣ１インクを用いて得られた画像と同等程度。
△：Ｍ１インクとＣ１インクを用いて得られた画像より若干ビーディングが生じている。
【００８５】
［試験４：往復ムラ］
シアンインク及びマゼンタインクをそれぞれ５０％ＤＵＴＹで記録媒体に付与し、合計１００％ＤＵＴＹとなるようなブルーのべたパターンを形成した。記録方法は、１パス双方向印字とした。記録媒体としては、複写機・レーザ・インクジェット共用紙ＯｆｆｉｃｅＰｌａｎｎｅｒ（キヤノン製）を用いた。実施例７〜１１、比較例５〜７のインクの組み合わせについて、Ｍ１インクとＣ１インクを用いて得られた画像を基準とし、往方向印字で得られた画像のＯＤと復方向印字で得られた画像のＯＤ差（往復ムラ）を評価した。評価結果は下記表８に示される通りであった。表中の◎、○及び△の意味は以下の通りである。
【００８６】
◎：Ｍ１インクとＣ１インクを用いて得られた画像よりＯＤ差が小さい。
○：Ｍ１インクとＣ１インクを用いて得られた画像とＯＤ差は同等程度。
△：Ｍ１インクとＣ１インクを用いて得られた画像よりＯＤ差が若干大きい。
【００８７】
2007039679.tif 000029
【００８８】
以上の結果から、本発明のインクジェット用のシアンインク及びそれを用いたインクジェット記録方法が顕著な効果を得ていることは明らかである。又、上記実施例で用いた以外の色材を含有するインク、様々な表面張力を有するイエローインク及びマゼンタインクについても同様の評価をしたが、上記と同様、本発明の顕著な効果は明らかであった。
【図面の簡単な説明】
【００８９】
【図１】本発明のインクを用いて記録を行うのに好適なインクカートリッジである液体収納容器の概略説明図である。
【図２】本発明のインクを用いて記録を行うのに好適なインクカートリッジである液体収納容器の概略説明図である。
【図１】
2007039679.tif 000040
【図２】
2007039679.tif 000041